교반기 , 온도계 및 질소 도입 관 을 구비 한 500 mL 의 4 구 세 퍼 러블 플라스크 에 , ( B ) 디아민 성분 으로서 2 , 2 - 비스 -[ 4 -( 4 - 아미노 페녹 시 ) 페닐 ] 프로판 ( BAPP ) 30 . 78 g ( 0 . 075 mol ) , 용제 로서 N - 메틸 - 2 - 피 롤리 돈 298 . 2 g 을 가하 고 40 ℃ 에서 15 분 교 반했 다 . 다음 에 , 교반 하 면서 , ( A ) 테트라 카르복실 산 이 무수물 성분 으로서 데카 메틸렌 비스트 리 메리 테이트 이무수 물 ( DBTA ) 39 . 19 g ( 0 . 075 mol ) 을 30 분 걸려 첨가 했 다 . 첨가 종료 후 , 50 ℃ 까지 승 온 하 고 , 3 시간 교반 을 행하 여 폴리아미드 산 의 N - 메틸 - 2 - 피 롤리 돈 용액 을 얻 었 다 . 얻 어 진 용액 중 의 고형분 은 중량 19 % 이 며 , 폴리아 믹 산 의 수 평균 분자량 은 17800 , 분산도 는 2 . 6 이 었 다 .